СПОСОБ КОМПЛЕКСНОЙ ЗАЩИТЫ ГЛАЗУРОВАННЫХ, КЕРАМИЧЕСКИХ, МЕТАЛЛИЧЕСКИХ ПОВЕРХНОСТЕЙ ОТ УТЕЧЕК ЭЛЕКТРИЧЕСКОГО ТОКА, КОРРОЗИИ И ГИДРОФОБИЗАЦИЯ

1. Способ защиты глазурованной, керамической, металлической поверхности электротехнических изделий защитной пленкой на, по меньшей мере, электротехнической и изолирующей части поверхности, включающий предварительную подготовку поверхности и нанесение композиционного состава на основе фторсодержащего поверхностно-активного вещества типа эпилам и термофиксацию получаемой пленки, отличающийся тем, что композиционный состав для получения защитной пленки наносят на очищенную, предварительно нагретую после подготовки, электротехническую поверхность типа фарфоровая, кремнийорганическая, алюмооксидная и др.
2. Способ получения защитной пленки по п.1, отличающийся тем, что перед нанесением композиции осуществляют обезжиривание и нагревание поверхности в диапазоне температур от +18°C до +80°C, перед и в процессе нанесения покрытия.
3. Способ получения защитной пленки по п.1, отличающийся тем, что осуществляют нагревание поверхности в диапазоне температур от +78°C до +165°C после нанесения покрытия для термофиксации покрытия.
0
4. Способ получения защитной пленки по п.1, отличающийся тем, что осуществляют нанесение композиционного состава с получением тонкой защитной пленки толщиной слоя неполярной части 2-6 нм, предпочтительно 4 нм с функциональной способностью при рабочей температуре более 200С и напряжении более 20000В.
5. Способ получения защитной пленки по п.1, отличающийся тем, что при нанесении композиционного состава на неметаллические поверхности материалов, например керамических материалов, соединение пленки происходит за счет взаимодействия с ионной решеткой, постоянно действуют и другие (более слабые) силы сцепления, например в виде ван-дер-ваальсовских сил и т.п.
6. Способ получения защитной пленки по п.1, отличающийся тем, что нанесение композиционного состава на электротехнические поверхности осуществляют путем погружения, смазывания, аэрозольного напыления, активного или пассивного тампонирования.
7. Способ получения защитной пленки по п.1, отличающийся тем, что в качестве композиционного состава используют раствор фторсодержащего поверхностно-активного вещества (фторПАВ) эпилам, дополнительно включающий, по меньшей мере, две гидрофобизирующе-ингибирующе-модифицирующие добавки.